(57)【要約】【課題】可逆的な多応答性および多パターン化ナノコーティングの提供。【解決手段】ナノメートル厚のハイブリッド有機／無機コーティング組成物が記載され、有機層は、粘土および親水性ポリマーを含む粘土含有層であり、無機層は、屈折率が１．５を超える金属を含む金属含有層であり、コーティング組成物によって、コート厚の制御を通して虹色の生成および維持性が可能になる。【選択図】図１
2020531676.tif 000002
【特許請求の範囲】
【請求項１】
可視光線領域で１未満または２を超える屈折率を有する金属を含む金属含有層と、
１つ以上の粘土含有層であって、粘土および親水性ポリマーを含む、粘土含有層と、を含む、組成物であって、
含水液体にさらされると虹色を呈する、組成物。
【請求項２】
前記金属含有層中の前記金属が、Ａｌ、Ａｕ、Ａｇ、Ｐｔ、Ｔｉ、Ｃｕ、Ｚｎ、Ｆｅ、Ｎｉ、Ｓｎ、Ｃｒ、Ｃｏ、Ｗ、Ｐｄ、およびそれらの組み合わせからなる群から選択される、請求項１に記載の組成物。
【請求項３】
前記金属含有層中の前記金属が、Ａｕ／Ｐｄである、請求項１に記載の組成物。
【請求項４】
前記１つ以上の粘土含有層中の前記粘土が、シートとして存在する、請求項１に記載の組成物。
【請求項５】
前記１つ以上の粘土含有層中の前記粘土が、モンモリロナイト、α−リン酸ジルコニウム（ＺｒＰ）、酸化グラフェン、層状複水酸化物、窒化ホウ素、ラポナイト、ＷＳ２、ＭｏＳ２、ＭｏＳｅ２、およびそれらの混合物からなる群から選択される、請求項１に記載の組成物。
【請求項６】
前記１つ以上の粘土含有層中の前記粘土が、ラポナイトである、請求項１に記載の組成物。
【請求項７】
前記１つ以上の粘土含有層中の前記親水性ポリマーが、ポリエチレングリコール（ＰＥＧ）、セルロース、キトサン、ポリビニルアルコール（ＰＶＡ）、ポリアクリル酸、ポリビニルピロリドン（ＰＶＰ）、ポリアクリルアミド、ポリアミン、ポリエチレンアミン、ポリ（３，４−エチレンジオキシチオフェン）−ポリ（スチレンスルホネート）、ポリ（スチレンスルホネート）、およびそれらの混合物からなる群から選択される、請求項１に記載の組成物。
【請求項８】
前記１つ以上の粘土含有層中の前記親水性ポリマーが、ポリビニルアルコールである、請求項１に記載の組成物。
【請求項９】
前記金属含有層の前記金属が、Ａｕ／Ｐｄであり、前記１つ以上の粘土含有層中の前記粘土が、ラポナイトであり、前記１つ以上の粘土含有層中の前記親水性ポリマーが、ポリビニルアルコールである、請求項１に記載の組成物。
【請求項１０】
前記１つ以上の粘土含有層が、架橋剤をさらに含む、請求項１に記載の組成物。
【請求項１１】
前記架橋剤が、ジアルデヒド、ホウ酸、ホウ酸塩、およびそれらの混合物からなる群から選択される、請求項１０に記載の組成物。
【請求項１２】
前記ジアルデヒドが、グルタルアルデヒドであり、前記ホウ酸塩が、ホウ砂である、請求項１０に記載の組成物。
【請求項１３】
少なくとも一部分の前記粘土および前記親水性ポリマーが、架橋される、請求項１に記載の組成物。
【請求項１４】
前記粘土と前記親水性ポリマーとの間の前記架橋が、物理的架橋である、請求項１３に記載の組成物。
【請求項１５】
前記粘土と前記親水性ポリマーとの間の前記架橋が、化学的架橋である、請求項１３に記載の組成物。
【請求項１６】
前記粘土と前記親水性ポリマーとの間の前記架橋が、物理的架橋と化学的架橋との組み合わせである、請求項１３に記載の組成物。
【請求項１７】
前記架橋粘土が、ラポナイトであり、前記架橋親水性ポリマーが、ポリビニルアルコールである、請求項１６に記載の組成物。
【請求項１８】
前記含水液体が、蒸気またはミストの形態である、請求項１に記載の組成物。
【請求項１９】
前記含水液体が、水である、請求項１に記載の組成物。
【請求項２０】
前記虹色が、前記１つ以上の粘土含有層の厚さに応じて変動する、請求項１に記載の組成物。
【請求項２１】
前記ラポナイトおよびポリビニルアルコールが、約１：１のラポナイト対ポリビニルアルコールの質量比で存在する、請求項１７に記載の組成物。
【請求項２２】
請求項１〜２１のいずれか一項に記載の組成物を含む、ナノコンポジットコーティング。
【請求項２３】
前記コーティングから前記水が実質的に除去されると、前記虹色が消失する、請求項２２に記載のコーティング。
【請求項２４】
前記金属含有層が、少なくとも２０ｎｍの厚さである、請求項１に記載のコーティング。
【請求項２５】
前記架橋剤を使用して、前記コーティング上に書き込み可能なパターンを作成する、請求項１０に記載のコーティング。
【請求項２６】
表面を虹色生成組成物でコーティングする方法であって、
可視光領域で屈折率が１未満または２を超える金属を含む金属含有層を表面に適用することと、
粘土および親水性ポリマーを含む１つ以上の粘土含有層を前記金属含有層上に適用することと、
架橋剤を前記粘土含有層のうちの前記１つ以上に適用して、少なくとも一部分の前記粘土を前記親水性ポリマーと架橋させることと、を含む、方法。
【請求項２７】
十分な量の水を前記１つ以上の粘土含有層に添加して、前記組成物に虹色を呈させることをさらに含む、請求項２６に記載の方法。
【請求項２８】
前記虹色を消失させるのに必要な程度まで、前記水を除去することをさらに含む、請求項２７に記載の方法。
【請求項２９】
前記金属含有層が、少なくとも２０ｎｍの厚さを有する、請求項２６に記載の方法。
【請求項３０】
前記金属含有層中の前記金属が、Ａｕ／Ｐｄであり、前記１つ以上の粘土含有層中の前記粘土が、ラポナイトであり、前記１つ以上の粘土含有層中の前記親水性ポリマーが、ポリビニルアルコールである、請求項２６に記載の方法。
【請求項３１】
前記組成物の所望の虹色を達成するために必要に応じて前記粘土含有層の追加の層を適用することをさらに含む、請求項３０に記載の方法。
【請求項３２】
前記架橋剤を使用して、書き込み可能なパターンを作成する、請求項２６に記載の方法。
【請求項３３】
請求項１〜２１のいずれか一項に記載の組成物でコーティングされた物品。
【発明の詳細な説明】
【技術分野】
【０００１】
本発明は、親水性ポリマーおよび粘土を含むナノコンポジットコーティングに関し、このコーティングは、水にさらされると虹色を呈する。本発明はまた、このようなナノコンポジットコーティングの調製および様々な用途におけるそれらの使用に関する。
【背景技術】
【０００２】
虹色は、光と周期構造に存在する変動との相互作用から生じる構造色の一種である。より具体的には、虹色は、光波がある表面に衝突し、その表面のテクスチャに基づいて様々な角度で散乱するときに発生する。反射波は互いに重なり合っていることから、散乱波長が類似している場合、それらは互いに補強し（建設的干渉）、一方の波長の山が別の波長の谷と整合する場合に、それらは互いに相殺する（破壊的干渉）。建設的干渉および破壊的干渉のこの相互作用によって、虹色現象が引き起こされる。代表的な例として、蝶の羽、孔雀の羽、およびシャボン玉が挙げられる。虹色は静的ではなく、外部環境からの刺激に応じて変化する。その結果、虹色は、化学／物理センサーおよび光学デバイス等の用途での使用に有望である。自然界に虹色が存在することも、生体模倣刺激応答性材料でのその使用に関する広範な調査を促している。これらの材料の構造的周期性および屈折率は、光、ｐＨ、溶媒、温度、湿度、および機械力等の外部刺激へさらされるときに独特の光学特性をもたらすように調節することができる。
【０００３】
本発明は、コート厚が変動するときおよび外部刺激へさらされるときにそれらの虹色を変更することができる極薄ナノコンポジットコーティングの調製を開示することによって、調整可能な虹色材料の満たされていない必要性に対処する。
【発明の概要】
【課題を解決するための手段】
【０００４】
本発明のある態様は、可視光線領域で１未満（＜１）または２を超える（＞２）屈折率を有する金属を含む金属含有層と、１つ以上の粘土含有層であって、粘土および親水性ポリマーを含む、粘土含有層と、を含む、組成物であって、含水液体にさらされると虹色を呈する、組成物である。
【０００５】
例示的実施形態では、粘土含有層は、金属含有層と直接接触している。
【０００６】
例示的実施形態では、金属含有層中の金属は、Ａｌ、Ａｕ、Ａｇ、Ｐｔ、Ｔｉ、Ｃｕ、Ｚｎ、Ｆｅ、Ｎｉ、Ｓｎ、Ｃｒ、Ｃｏ、Ｗ、Ｐｄ、およびそれらの組み合わせからなる群から選択される。
【０００７】
特定の実施形態では、金属含有層中の金属は、Ａｕ／Ｐｄである。
【０００８】
例示的実施形態では、１つ以上の粘土含有層中の粘土は、シートとして存在する。
【０００９】
例示的実施形態では、１つ以上の粘土含有層中の粘土は、モンモリロナイト、α−リン酸ジルコニウム（（Ｚｒ（ＨＰＯ４）２・ｎＨ２Ｏ））、酸化グラフェン、層状複水酸化物、窒化ホウ素、ラポナイト、ＷＳ２、ＭｏＳ２、ＭｏＳｅ２、およびそれらの混合物からなる群から選択される。
【００１０】
特定の実施形態では、１つ以上の粘土含有層中の粘土は、ラポナイトである。
【００１１】
例示的実施形態では、１つ以上の粘土含有層中の親水性ポリマーは、ポリエチレングリコール（ＰＥＧ）、多糖類（例えば、セルロースおよびキトサン）、ポリビニルアルコール（ＰＶＡ）、ポリアクリル酸、ポリビニルピロリドン（ＰＶＰ）、ポリアクリルアミド、ポリアミン、ポリエチレンアミン、ポリ（３，４−エチレンジオキシチオフェン）−ポリ（スチレンスルホネート）、ポリ（スチレンスルホネート）、およびそれらの混合物からなる群から選択される。
【００１２】
特定の実施形態では、１つ以上の粘土含有層中の親水性ポリマーは、ポリビニルアルコールである。
【００１３】
特定の実施形態では、金属含有層中の金属は、Ａｕ／Ｐｄであり、１つ以上の粘土含有層中の粘土は、ラポナイトであり、１つ以上の粘土含有層中の親水性ポリマーは、ポリビニルアルコールである。
【００１４】
例示的実施形態では、１つ以上の粘土含有層中の少なくとも一部分の粘土および親水性ポリマーは、架橋されない。
【００１５】
例示的実施形態では、１つ以上の粘土含有層中の少なくとも一部分の粘土および親水性ポリマーは、架橋される。
【００１６】
特定の実施形態では、１つ以上の粘土含有層中の少なくとも一部分の粘土および親水性ポリマーは、物理的に架橋される。
【００１７】
例示的実施形態では、粘土含有層のうちの１つ以上は、架橋剤をさらに含む。
【００１８】
例示的実施形態では、架橋剤は、粘土と親水性ポリマーとの間の化学的架橋を引き起こす。
【００１９】
例示的実施形態では、架橋剤は、ジアルデヒド、ホウ酸、ホウ酸塩（Ｍｇ２Ｂ２Ｏ５、ＣａＡｌＢ３Ｏ７、およびＬｉ６Ｂ４Ｏ９等であるが、これらに限定されない）、およびそれらの混合物からなる群から選択される。
【００２０】
例示的実施形態では、ジアルデヒドは、グリオキサール、マロンジアルデヒド、スクシンアルデヒド、グルタルアルデヒド、アジポアルデヒド、フタルアルデヒド、イソフタルアルデヒド、テレフタルアルデヒド、２，６，１１，１５−テトラメチル−２，４，６，８，１０，１２，１４−ヘキサデカヘプタエンジアール、２−ヒドロキシ−５−メチル−１，３−ベンゼンジカルボキシアルデヒド、および２，５−チオフェンジカルボキシアルデヒドを含むが、これらに限定されない。
【００２１】
特定の実施形態では、ジアルデヒドは、グルタルアルデヒドであり、ホウ酸塩は、ホウ砂である。
【００２２】
例示的実施形態では、１つ以上の粘土含有層に存在する粘土および親水性ポリマーの少なくとも２０％、例えば少なくとも５０％、例えば少なくとも７５％、例えば少なくとも９０％が架橋される。
【００２３】
例示的実施形態では、１つ以上の粘土含有層に存在する粘土および親水性ポリマーの２０〜５０％、例えば５０〜７５％、例えば７５〜９５％が架橋される。
【００２４】
例示的実施形態では、１つ以上の粘土含有層中の粘土および親水性ポリマーの一部分は、物理的に架橋され、別の部分は架橋されない。
【００２５】
例示的実施形態では、１つ以上の粘土含有層中の粘土および親水性ポリマーの一部分は、化学的に架橋され、別の部分は架橋されない。
【００２６】
例示的実施形態では、１つ以上の粘土含有層中の粘土および親水性ポリマーの一部分は、化学的に架橋され、別の部分は、物理的に架橋される。
【００２７】
特定の実施形態では、架橋粘土は、ラポナイトであり、架橋親水性ポリマーは、ポリビニルアルコールであり、ラポナイトおよびポリビニルアルコールは、直接または架橋剤を通してのいずれかで互いに架橋される。
【００２８】
特定の実施形態では、含水液体は、蒸気形態である。特定の実施形態では、含水液体は、冷ミストとして導入された水、または霧化形態で導入された水である。
【００２９】
特定の実施形態では、含水液体は、水である。
【００３０】
例示的実施形態では、虹色は、１つ以上の粘土含有層の厚さに応じて変動する。
【００３１】
特定の実施形態では、ラポナイトおよびポリビニルアルコールは、約１：１の質量比で存在する。
【００３２】
本発明の別の態様は、本明細書に記載の組成物を含むナノコンポジットコーティングである。
【００３３】
例示的実施形態では、コーティング中に存在する水の少なくとも一部分（実質的に全ての水を含む）がコーティングから除去されると、虹色が消失する。
【００３４】
特定の実施形態では、金属含有層は、少なくとも２０ｎｍの厚さである。
【００３５】
特定の実施形態では、架橋剤を使用して、コーティング上に書き込み可能なパターンを作成する。
【００３６】
本発明の別の態様は、表面（ガラス表面等）を虹色生成組成物でコーティングする方法であって、可視光領域で屈折率が１未満（または２を超える）金属を含む金属含有層を表面に適用することと、粘土および親水性ポリマーを含む１つ以上の粘土含有層を金属含有層上に直接的または間接的に適用することと、架橋剤を粘土含有層のうちの１つ以上に適用して、少なくとも一部分の粘土を親水性ポリマーと架橋させることと、を含む、方法である。
【００３７】
例示的実施形態では、この方法は、十分な量の水（蒸気等の任意の好適な形態で）を１つ以上の粘土含有層に添加して、組成物に虹色を呈させることをさらに含む。
【００３８】
例示的実施形態では、この方法は、虹色を消失させるのに必要な程度まで、１つ以上の粘土含有層に存在する水を除去することをさらに含む。
【００３９】
例示的実施形態では、この方法は、組成物の所望の虹色を達成するために必要に応じて粘土含有層の追加の層を適用することをさらに含む。
【００４０】
本発明の別の態様は、本明細書に記載の組成物を含む物品である。
【００４１】
本出願の添付図面を参照して、本発明の具体的な実施形態について以下に説明する。本発明の範囲は図面に限定されない。
【００４２】
以下のように、比較のために３つのコーティング系を設計および試験した。
系１：純ポリビニルアルコール（ＰＶＡ）。好適な粘土（例えば、ラポナイト）により提供される補強がない場合、ＰＶＡは、水分にさらされるときに寸法安定性に欠けることが観察された（図３Ａ参照）。
系２：物理的架橋を伴うＰＶＡ／ラポナイト複合体。ＰＶＡおよびラポナイトが物理的に架橋された場合、得られた複合体は、水分に対して感受性を有するが、その寸法安定性を維持していることが観察された（図３Ｂ参照）。架橋は、導入された水に動的に応答する能力をコーティング組成物に提供することが観察された。
系３：化学的架橋を伴うＰＶＡ／ラポナイト複合体。ＰＶＡおよびラポナイトが（架橋剤を介して）化学的に架橋された場合、得られた複合体は、物理的に架橋された複合体と比較して、導入された水に対する感受性が低いことが観察された。
【図面の簡単な説明】
【００４３】
【図１】本発明の虹色ハイブリッドナノコンポジットの調製を示し、水分の添加および除去により観察される虹色の可逆性を実証する。
【図２Ａ】物理的または化学的架橋がない場合に、コーティング組成物の寸法安定性が維持されなかったことを示す。また、コートは、１回（１Ｌ）から３回（３Ｌ）等の一連のコーティング周期の後に複数の層を形成することができず、これは、各コーティング周期中に、前の層が溶解してなくなった可能性があったからである。
【図２Ｂ】図２Ａとは対照的に、ラポナイトナノシートの使用により達成された物理的架橋により、１回（１Ｌ）から３回（３Ｌ）の累積コーティング周期を通じて高い寸法安定性および厚さの増加を呈したコートが得られたことを示す。ナノシート間のナノ構造および層間距離は、虹色を生成する重要な要因であるとは観察されなかったが、水分に対するコートの応答時間に影響を与えた可能性がある。
【図３Ａ】系１型のナノコート（ＰＶＡを含むが粘土を含まないナノコート）が水分にさらされたときに、ナノコートが寸法安定性を表さなかったことを示す。表面欠陥は、水中でのＰＶＡの溶解度が高いため、６回の水分適用周期後に出現した。
【図３Ｂ】図３Ａとは対照的に、ラポナイトを含有するコート（系２）が高い寸法安定性を呈したことを示す。ＰＶＡとラポナイトとの間の物理的架橋の結果として、６回周期および５０回周期超（図示せず）の水分適用の後でさえ、コート表面上に可視欠陥が存在しなかった。
【図４】コート厚を操作することによって、すなわち、系２コートでコーティング周期を１回（１Ｌ）から６回（６Ｌ）に増加させることによって達成された均一かつ明るい虹色の表面色を示す。異なる虹色の出現のコート厚への依存性によって、物理的架橋の有益な効果が明確に実証された。
【図５Ａ】図５Ｂの反射スペクトルに提示されているコート層の調整可能な光学特性（すなわち、追加のコーティング周期毎のコート色の変化）を示す。
【図５Ｂ】層の厚さと反射波長ピーク位置との関係を示す。
【図６】ＰＶＡおよびラポナイトが化学的に架橋された系３の設計を示す。この化学的架橋の結果として、系は、水分に対してもはや感受性がないことが観察された。図６に示すように、ＵＣＯＮＮロゴの形状のパターン化マスクを作成した。次に、ＵＣＯＮＮロゴの非マスク化部分を、スプレーコーティングによって架橋剤（グルタルアルデヒド（ＧＡ））に直接さらした。冷水ミストがその表面に適用されたとき、マスク化領域と非マスク化領域との間の水分に対する感受性の違いが、コート厚の変化を起こし、これが、物理的および化学的架橋領域における色の変化につながった。表面の色の変化を伴うこの膨張および収縮工程は、可逆的であることが観察された。
【図７】系３の化学的架橋設計によって水分に応答するように作成された可逆的で書き込み可能なＵＣＯＮＮロゴパターンを示す。
【図８Ａ】冷水ミストにさらさない場合に、コートが、比較的滑らかな表面モルフォロジーを示し、最高点から最低点へのステップ高が１５ｎｍであったことを示す。
【図８Ｂ】冷水ミストにさらさない場合に、コートが、比較的滑らかな表面モルフォロジーを示し、最高点から最低点へのステップ高が１５ｎｍであったことを示す。
【図８Ｃ】冷水ミストにさらさない場合に、コートが、比較的滑らかな表面モルフォロジーを示し、最高点から最低点へのステップ高が１５ｎｍであったことを示す。
【図８Ｄ】冷水ミストにさらさない場合に、コートが、比較的滑らかな表面モルフォロジーを示し、最高点から最低点へのステップ高が１５ｎｍであったことを示す。
【図８Ｅ】しかしながら、冷水ミストにさらされると、ＵＣＯＮＮロゴの文字「Ｎ」が位置する架橋領域と比較して非架橋領域からコート厚が著しく増加して、２７０ｎｍのステップ高が生じたことを示す。
【図８Ｆ】しかしながら、冷水ミストにさらされると、ＵＣＯＮＮロゴの文字「Ｎ」が位置する架橋領域と比較して非架橋領域からコート厚が著しく増加して、２７０ｎｍのステップ高が生じたことを示す。
【図８Ｇ】しかしながら、冷水ミストにさらされると、ＵＣＯＮＮロゴの文字「Ｎ」が位置する架橋領域と比較して非架橋領域からコート厚が著しく増加して、２７０ｎｍのステップ高が生じたことを示す。
【図８Ｈ】しかしながら、冷水ミストにさらされると、ＵＣＯＮＮロゴの文字「Ｎ」が位置する架橋領域と比較して非架橋領域からコート厚が著しく増加して、２７０ｎｍのステップ高が生じたことを示す。
【図９】は、２０１６年８月２１日に開催された２０１６年アメリカ化学会秋季大会の発表資料である。
【図１０】は、２０１６年８月２１日に開催された２０１６年アメリカ化学会秋季大会の発表資料である。
【図１１】は、２０１６年８月２１日に開催された２０１６年アメリカ化学会秋季大会の発表資料である。
【図１２Ａ】は、２０１６年８月２１日に開催された２０１６年アメリカ化学会秋季大会の発表資料である。
【図１２Ｂ】は、２０１６年８月２１日に開催された２０１６年アメリカ化学会秋季大会の発表資料である。
【図１２Ｃ】は、２０１６年８月２１日に開催された２０１６年アメリカ化学会秋季大会の発表資料である。
【図１３】は、２０１６年８月２１日に開催された２０１６年アメリカ化学会秋季大会の発表資料である。
【図１４】は、２０１６年８月２１日に開催された２０１６年アメリカ化学会秋季大会の発表資料である。
【図１５】は、２０１６年８月２１日に開催された２０１６年アメリカ化学会秋季大会の発表資料である。
【図１６】は、２０１６年８月２１日に開催された２０１６年アメリカ化学会秋季大会の発表資料である。
【図１７】は、２０１６年８月２１日に開催された２０１６年アメリカ化学会秋季大会の発表資料である。
【発明を実施するための形態】
【００４４】
本明細書に記載の本発明の独特の特徴は、所望の性能を達成するためにその界面が特に調整された新規の機能性有機層／無機層ハイブリッドコーティング組成物と、一般的にハイブリッドコーティング組成物の設計では無視される特徴である、親水性ポリマーのヒドロキシル基と粘土含有有機層に存在する粘土との間の物理的架橋（例えば、水素結合）を通した界面相互作用の実証と、広く入手可能であり、環境に優しく、かつ費用効率の良い原料の使用とを含む。
【００４５】
本発明のコーティング組成物の粘土含有層に含めるのに好適な親水性ポリマーには、ポリエチレングリコール（ＰＥＧ）、ポリビニルアルコール（ＰＶＡ）、ポリアクリル酸、多糖類（例えば、キトサンおよびセルロース）、ポリビニルピロリドン（ＰＶＰ）、ポリアクリルアミド、ポリアミン、ポリエチレンアミン、ポリ（３，４−エチレンジオキシチオフェン）−ポリ（スチレンスルホネート）、ポリ（スチレンスルホネート）、またはそれらの組み合わせが含まれるが、これらに限定されない。
【００４６】
本発明のコーティング組成物の粘土含有層に含めるのに好適な粘土（無機ナノシートとして作用する）には、水性媒体中で剥離可能な任意の粘土、例えば、モンモリロナイト、α−リン酸ジルコニウム（Ｚｒ（ＨＰＯ４）２・ｎＨ２Ｏ）、酸化グラフェン、層状複水酸化物、窒化ホウ素、および２Ｄ遷移金属ジカルコゲナイド（例えば、ＷＳ２、ＭｏＳ２、ＭｏＳｅ２）、またはそれらの組み合わせが挙げられるがこれらに限定されない。
【００４７】
複数の粘土含有層が、本発明のコーティング組成物に存在してもよい。例示的実施形態では、コーティング組成物は、１、２、３、４、５、６、７、８、９、１０、１１、または１２個の粘土含有層を含有してもよい。
【００４８】
コーティング組成物の金属含有層に含めるのに好適な金属には、可視光領域で＜１または＞２の屈折率を有する金属が含まれるが、これらに限定されない。例として、Ａｌ、Ａｕ、Ａｇ、Ｐｔ、Ｔｉ、Ｃｕ、Ｚｎ、Ｆｅ、Ｎｉ、Ｓｎ、Ｃｒ、Ｃｏ、Ｗ、Ｐｄ、およびそれらの混合物が挙げられるが、これらに限定されない。
【００４９】
コーティング組成物の粘土含有層に含めるのに好適な架橋剤には、ジアルデヒド、ホウ酸、ホウ酸塩（Ｍｇ２Ｂ２Ｏ５、ＣａＡｌＢ３Ｏ７、およびＬｉ６Ｂ４Ｏ９等であるがこれらに限定されない）、およびそれらの混合物が含まれるが、これらに限定されない。好適なジアルデヒドには、グリオキサール、マロンジアルデヒド、スクシンアルデヒド、グルタルアルデヒド、アジポアルデヒド、フタルアルデヒド、イソフタルアルデヒド、テレフタルアルデヒド、２，６，１１，１５−テトラメチル−２，４，６，８，１０，１２，１４−ヘキサデカヘプタエンジアール、２−ヒドロキシ−５−メチル−１，３−ベンゼンジカルボキシアルデヒド、および２，５−チオフェンジカルボキシアルデヒド、ならびにそれらの混合物から選択されるものが含まれる。
【００５０】
本発明のコーティング組成物の好適な厚さ（組成物を水へさらす前）としては、３０ｎｍ〜５μｍ、例えば３０ｎｍ〜３μｍ、例えば４０ｎｍ〜３μｍ、例えば４０ｎｍ〜２μｍ、例えば５０ｎｍ〜２μｍ、例えば６０ｎｍ〜１μｍ、例えば７０ｎｍ〜１μｍが挙げられるが、これらに限定されない。
【００５１】
本発明のコーティング組成物を調製するために、溶媒キャスティング、浸漬コーティング、スプレーコーティングロッドコーティング、ロールツーロールコーティング、およびドクターブレーディング法の従来の技術を含むがこれらに限定されない異なる方法を使用することができる。
【００５２】
コーティング組成物に関連する虹色の変化の可逆性は、親水性ポリマーを粘土と架橋させて、コーティング組成物の観察された膨張／収縮能力ならびに構造的ロバスト性を可能にすることによって、組成物（具体的には、組成物の粘土含有層）を水（冷水ミスト等の水蒸気の形態等）にさらすことにより実証された。虹色の生成の重要な要因は、粘土含有層と金属含有層との間および／または粘土含有層と空気の間の界面での光干渉であると考えられている。
【００５３】
コーティング組成物の粘土含有層中の親水性ポリマーの粘土に対する比率は、生成される虹色に依存することは観察されなかったが、この比率は、コーティング組成物が組成物に導入される水に応答するのに必要な時間に影響を与え得る。
【００５４】
本発明のコーティング組成物の例示的調製において、ＰＶＡ／ラポナイトハイブリッドナノコーティングを、Ａｕ／Ｐｄスパッタコーティングされたガラススライド上にスピンコーティングした。上記のスピンコーティング工程を繰り返して所望の厚さのコーティング組成物を達成することによって、ガラススライドに必要に応じて複数層のＰＶＡ／ラポナイトコーティング（最大６層（６Ｌ））を適用した。次の層を適用する前に、各コーティング層を熱板上で完全に乾燥させた。さらに、いくつかの選択された試料を、ロゴテンプレートを使用して領域架橋し、覆われていない領域を、架橋剤のグルタルアルデヒドに直接さらしたが、覆われた領域は架橋されないままにした。他の試料を、代替として架橋剤のホウ酸にさらしたが、覆われた領域は架橋されないままにした。架橋後、試料を水ですすぎ、室温で乾燥させた。試料の加工手順全体を図１に示す。グルタルアルデヒドを使用して永続的な架橋を作成し、これにより、水の存在／不在下で何度も膨張／非膨張可能な永続的なパターンを作成した。比較として、ホウ酸を使用して、水の存在下で一度の膨張効果を引き起こす非永続的（または動的）架橋を作成したが、水を適用すると架橋が破壊された。この現象は、動的に可逆的なパターンと呼ばれた。
【００５５】
興味深い虹色現象を使用して、様々な条件下での膨張によって誘導される寸法変化を示し、本発明の有機／無機ハイブリッドコーティング組成物の設計における界面制御の重要性を実証する。ＰＶＡ／ラポナイト粘土含有層の厚さと反射光の波長との関係は、図５Ａおよび図５Ｂ、ならびに他の図面に見られる。虹色は、高反射性の底部金属含有層によって増幅された薄膜干渉から生成されることが観察された。
【００５６】
極薄ナノコンポジットコーティング組成物は、相対湿度および温度等の外部（例えば、環境）要因に応じて明るい虹色の変化を呈することも観察された。圧力の変化に関して観測された膨張応答に対する追加の変化は、温度応答に反比例して作用すると予想される。加えて、冷水ミストまたは水分等の湿度または水蒸気の他の混合物に対する応答は、コーティング組成物に導入された水の量に比例する遅延膨張応答をもたらすことが観察された。様々なレベルの界面を有する有機／無機ハイブリッドコーティング組成物の設計および合成に基づいて、書き込み可能なパターン化スマートコーティングを加工した。
【００５７】
ナノコーティング組成物の３Ｄトポグラフィーは、架橋領域と非架橋領域との間の膨張度の違いをさらに実証した。本発明のコーティング組成物の表面に水分を適用する前の図８Ａ〜８Ｄは、最高点から最低点までのステップ高が２０ｎｍ未満である全体的に滑らかな表面トポグラフィーを示す。対照的に、図８Ｅ〜８Ｈは、水分（例えば冷水ミスト）を組成物に適用した後、ロゴＵＣＯＮＮの文字「Ｎ」が位置する架橋領域と比較して非架橋領域の厚さがはるかに大幅に増加して、２７０ｎｍのステップ高が生じたことを示す。
【００５８】
図面を参照すると、ナノメートルの厚さの有機／無機ハイブリッドコーティング組成物の膨張／収縮によって誘導される寸法変化を利用することによって、独特の虹色現象が引き起こされた。このハイブリッドコーティング系は、容易に調製することができ、原料は低コストであり、かつ容易に入手可能である。ハイブリッド有機／無機コーティング組成物の調整可能な界面特徴により、環境センサー、顔料ベースのコーティングの交換、偽造防止コーティング／セキュリティラベル等の用途に好適になる。
【図１】
2020531676.tif 000003
【図２Ａ】
2020531676.tif 000004
【図２Ｂ】
2020531676.tif 000005
【図３Ａ】
2020531676.tif 000006
【図３Ｂ】
2020531676.tif 000007
【図４】
2020531676.tif 000008
【図５Ａ】
2020531676.tif 000009
【図５Ｂ】
2020531676.tif 000010
【図６】
2020531676.tif 000011
【図７】
2020531676.tif 000012
【図８Ａ】
2020531676.tif 000013
【図８Ｂ】
2020531676.tif 000014
【図８Ｃ】
2020531676.tif 000015
【図８Ｄ】
2020531676.tif 000016
【図８Ｅ】
2020531676.tif 000017
【図８Ｆ】
2020531676.tif 000018
【図８Ｇ】
2020531676.tif 000019
【図８Ｈ】
2020531676.tif 000020
【図９】
2020531676.tif 000021
【図１０】
2020531676.tif 000022
【図１１】
2020531676.tif 000023
【図１２Ａ】
2020531676.tif 000024
【図１２Ｂ】
2020531676.tif 000025
【図１２Ｃ】
2020531676.tif 000026
【図１３】
2020531676.tif 000027
【図１４】
2020531676.tif 000028
【図１５】
2020531676.tif 000029
【図１６】
2020531676.tif 000030
【図１７】
2020531676.tif 000031
【国際調査報告】
2020531676.tif 000032